【手続補正書】
【提出日】平成22年10月1日(2010.10.1)
【手続補正１】
【補正対象書類名】特許請求の範囲
【補正対象項目名】全文
【補正方法】変更
【補正の内容】
【特許請求の範囲】
【請求項１】
７０〜９９．９９質量％の割合の少なくとも１つの透明ポリエステルアミド、
０〜３０質量％の割合の少なくとも１つの更なるポリマー、
０．０１〜２質量％の割合の少なくとも１つのホトクロミック染料、及び
場合により、更なる染料及び／又は添加剤、
を含むポリアミド成形組成物であって、
該透明ポリエステルアミド、該透明な更なるポリマー及び該透明な成形組成物が、純粋な形態にある該ポリエステルアミド、純粋な形態にある該成形組成物又は純粋な形態にある該更なるポリマーが厚さ２mmのプラークの形態を取る場合に、５００〜７００nmの波長範囲において少なくとも８０％の光透過率を有する
ことを特徴とするポリアミド成形組成物。
【請求項２】
少なくとも１つのポリエステルアミドが、４０〜９５質量％を占めるポリアミド画分、並びに５〜６０質量％を占めるエステル画分及び／又はポリエステル画分から構成され、ポリエステルアミドにおける反復単位としてのポリアミド単位とポリエステル単位の配置が、ランダム、交互又はブロック様でありうる、請求項１記載のポリアミド成形組成物。
【請求項３】
ポリエステルアミド及び／又は更なるポリマー及び／又はポリアミド成形組成物の透過率が、少なくとも８５％、又は８８％を超え、及び／又は
ポリエステルアミド及び／又は更なるポリマー及び／又はポリアミド成形組成物の曇り度が、多くて１０％、又は多くて８％、又は多くて５％である、請求項１又は２記載のポリアミド成形組成物。
【請求項４】
少なくとも１つの透明ポリエステルアミドの質量に基づいた割合での存在が、８０〜９９．９質量％、又は９０〜９９．９質量％、又は９５〜９９．９質量％であり、そのような透明なポリエステルアミドが１つしか存在しないことができる、請求項１〜３のいずれか１項記載のポリアミド成形組成物。
【請求項５】
更なるポリマーを含まない、請求項１〜４のいずれか１項記載のポリアミド成形組成物。
【請求項６】
０．５質量％のｍ−クレゾール中のポリエステルアミドの２０℃での溶液粘度（ηrel)が、１．３〜２．５、又は１．４〜２．３であり、及び／又はその弾性率が、２０００Mpa未満、又は１２００Mpa未満、又は５００Mpa未満であり、又は
更なるポリマーのガラス移転温度が９０℃を超え、その透過率が８５％を超える、
請求項１〜５のいずれか１項記載のポリアミド成形組成物。
【請求項７】
透明なポリエステルアミドが、ジカルボン酸及びジアミン、及び／又はラクタム及び／又はアミノカルボン酸に基づく少なくとも１つのポリアミドに基づき、ジオール及びジカルボン酸に基づく少なくとも１つのポリエステル画分及び／又はエステル画分に基づいており、
少なくとも１つのジカルボン酸が、脂肪族Ｃ４〜Ｃ４４二酸、脂環式Ｃ８〜Ｃ２０二酸、芳香族二酸、ＴＰＡ、ＩＰＡ又はＮＤＡ、あるいはこれらの混合物又は組み合わせの群から選択されることができ、
少なくとも１つのジカルボン酸が、アジピン酸、セバシン酸、ドデカン二酸、テレフタル酸、イソフタル酸、シクロヘキサンジカルボン酸及びこれらの混合物の群から選択されることができる、
請求項１〜６のいずれか１項記載のポリアミド成形組成物。
【請求項８】
前記ジアミンが、分岐鎖又は非分岐鎖脂肪族Ｃ４〜Ｃ１８ジアミン、脂環式Ｃ８〜Ｃ２０ジアミン、ポリオキシアルキレンジアミン（Ｃ２〜Ｃ４アルキレン）、芳香族環を有するジアミン、ＭＸＤＡ又はＰＸＤＡ、またこれらの混合物又は組み合わせの群から選択され、ポリオキシアルキレンジアミンが存在する場合、総ポリエステル画分又はエステル画分に基づく濃度が、多くて７５質量％、又は多くて５０質量％であることができ、
前記ジアミンが、メチルペンタンジアミン、ヘキサンジアミン、メチルオクタンジアミン、ノナンジアミン、デカンジアミン、ドデカンジアミン、ｍ−キシリレンジアミン、ＭＡＣＭ、ＰＡＣＭの群から選択されることができ、
少なくとも１つのラクタム又は少なくとも１つのアミノカルボン酸が、カプロラクタム、ラウロラクタム、アミノカプロン酸、アミノラウリン酸、アミノウンデカン酸の群から選択されることができる、
請求項７に記載のポリアミド成形組成物。
【請求項９】
前記透明なポリエステルアミドが、ＰＡ６、ＰＡ６６、ＰＡ６１０、ＰＡ６１２、ＰＡ６／１２、ＰＡ１０１０、ＰＡ１１、ＰＡ１２、ＰＡ  ＭＡＣＭ６−１８、ＰＡ  ＰＡＣＭ６−１８、ＭＡＣＭ６−１８／ＰＡＣＭ６−１８、６Ｔ、９Ｔ、１０Ｔ及び／又は１２Ｔ単位を含むコポリマー、並びにこれらの混合物及び／又は組み合わせの群から選択されるポリアミド系に基づいているポリエステルアミドである、請求項７記載のポリアミド成形組成物。
【請求項１０】
前記ジオールが、脂肪族Ｃ２〜Ｃ３６ジオール、脂環式Ｃ６〜Ｃ３６ジオール、芳香族環を有するＣ８〜Ｃ３６ジオール、エーテル基を含有するジオール、ポリカプロラクトンジオール又はこれらの組み合わせの群から選択され、前記ジオールは、エタンジオール、プロパンジオール、ブタンジオール、ヘキサンジオール、シクロヘキサンジメタノール、Ｃ３６二量体脂肪ジオール、２００〜２０００g/molの範囲のモル質量のポリオキシアルキレンジオール（Ｃ２〜Ｃ４アルキレン）、５００〜３０００g/mol又は７５０〜２０００g/molの範囲のモル質量のポリカプロラクトンジオール、またこれらの組み合わせから選択されることができ、ここでポリオキシアルキレンジオールが存在する場合、総ポリエステル画分又はエステル画分に基づく濃度が、高々７５質量％、又は高々５０質量％であることができ、及び／又は、
ポリエステル画分及び／又はエステル画分が、Ｃ３６ジオール及び／又はアジピン酸及び／又はセバシン酸及び／又はＣ３６二量体脂肪酸及び／又はテレフタル酸から構成されるポリエステルである、
請求項７〜９のいずれか１項記載のポリアミド成形組成物。
【請求項１１】
前記透明なポリエステルアミドのエステル画分又はポリエステル画分から、又はそれらにより形成された無定形相から誘導されるガラス移転温度が、２０℃未満、又は−２０℃以下である、請求項１〜１０のいずれか１項記載のポリアミド成形組成物。
【請求項１２】
前記透明なポリエステルアミドが、少なくとも１つの無定形又は微晶質の硬質セグメントを含有し、これらの無定形又は微晶質ポリアミド硬質セグメントの数平均モル質量が、５００〜５０００g/molの範囲、又は７００〜４０００g/molの範囲、又は７５０〜３０００g/molの範囲であることができ、
微晶質ポリアミド硬質セグメントのガラス移転温度が、少なくとも５０℃超、又は８０℃超、又は１００℃超であり、及び／又はその融点が、少なくとも１２０℃、又は少なくとも１３５℃、又は少なくとも１５０℃であり、又は
無定形ポリアミド硬質セグメントのガラス移転温度が、少なくとも５０℃超、又は８０℃超、又は１００℃超である、
請求項１〜１１のいずれか１項記載のポリアミド成形組成物。
【請求項１３】
更なるポリマーが、脂肪族及び／又は脂環式ジアミンに基づき、かつ６〜４０個、又は６〜３６個、又は１０、１２、１４若しくは１８個の炭素原子を有する脂肪族及び／又は芳香族ジカルボン酸に基づいたポリアミドであるか、或いはホモポリアミド及び／又はこの種類のコポリアミドの混合物であるか、並びに／或いは軟質セグメントを有するポリアミドブロックコポリマーであるか、並びに／或いは以下の群：軟質セグメントを有するポリエステル；軟質セグメントを有するＴＰＵエラストマー；アクリレートポリマー；長側基を有していてもよいメタクリレートポリマー；ポリカーボネートコポリマー；アクリロニトリル、ブタジンエン、アクリレート、メタクリレートに基づくことができるスチレンコポリマー；ポリオレフィン、グラフトポリオレフィン；プロペン、ブテン、ペンテン、ヘキセン、オクテン、デセン、ウンデセン、ブタジエン、スチレン、アクリロニトリル、イソプレン、イソブチレン、（メタ）アクリル酸、酢酸ビニル、テトラフルオロエチレン、フッ化ビニリデン、ヘキサフルオロプロペン又は２−クロロブタジエンの誘導体に基づくエチレンコポリマー；ポリイソブチレン；ポリブチルアクリレート、また、これらの組み合わせ及び混合物から選択される、請求項１〜１２のいずれか１項記載のポリアミド成形組成物。
【請求項１４】
更なるポリマーが、ＭＡＣＭ１２、ＭＡＣＭ１４、ＭＡＣＭ１８の群から選択されるホモポリアミドであり、並びに／又はＭＡＣＭ１２／ＰＡＣＭ１２、ＭＡＣＭ１４／ＰＡＣＭ１４、ＭＡＣＭ１８／ＰＡＣＭ１８の群から選択されるコポリアミドであり、並びに／又は８〜１８個の炭素原子を有する芳香族ジカルボン酸に基づくホモポリアミド及び／若しくはコポリアミドであり、又はラクタム及び／若しくはアミノカルボン酸に基づくホモポリアミド及び／若しくはこの種類のコポリアミドの混合物であり、ここで芳香族ジカルボン酸が、ＴＰＡ及び／又はＩＰＡであることができ、
前記透明なホモポリアミド及び／又はコポリアミドが、６Ｉ／６Ｔ、ＴＭＤＴ、６Ｉ／ＭＡＣＭＩ／ＭＡＣＭＴ、６Ｉ／６Ｔ／ＭＡＣＭＩ、ＭＡＣＭＩ／ＭＡＣＭ３６、６Ｉ、１２／ＰＡＣＭＩ、１２／ＭＡＣＭＩ、１２／ＭＡＣＭＴ、１２／ＭＡＣＭ１２、６／ＰＡＣＭＴ、６／６Ｉ、６／ＩＰＤＴ又はこれらの混合物の群から選択されるポリアミドであることができる、
請求項１〜１３のいずれか１項記載のポリアミド成形組成物。
【請求項１５】
特に透明な形態で、無定形又は微晶質ホモポリアミド及び／若しくはコポリアミドである、更なるポリマーの溶液粘度（ηrel）が、１．３〜２．０、又は１．４０〜１．８５であり、並びに／又はそのガラス移転温度Ｔgが、９０℃超、又は１１０℃超、又は１３０℃超である、請求項１〜１４のいずれか１項記載のポリアミド成形組成物。
【請求項１６】
ホトクロミック染料が、ＵＶ又は短波ＶＩＳにより可逆的に励起可能であり、染料がスピロオキサジンに基づくことができる、請求項１〜１５のいずれか１項記載のポリアミド成形組成物。
【請求項１７】
ナイロン−１２、又は低粘度ナイロン−１２を含む、請求項１〜１６のいずれか１項記載のポリアミド成形組成物。
【請求項１８】
更なる透明なポリマーとポリエステルアミドの溶液粘度（ηrel）の比率が、１．２より小さい、又は１．１より小さい、請求項１〜１７のいずれか１項記載のポリアミド成形組成物。
【請求項１９】
少なくとも１つの領域又は少なくとも１つの層が、請求項１〜１８のいずれか１項記載のポリアミド成形組成物から構成されている、透明で曇りがない物品。
【請求項２０】
高い規格の光学的用途において、ポリアミド成形組成物から構成される層の層厚が２mmである場合、５００〜７００nmの波長範囲で曇り度が１０未満、又は８未満であり、透過率が８０％超、又は８５％超である、請求項１９に記載の物品。
【請求項２１】
ホイル、異形材、管、中空体、又は光学可変フィルター、又は光学レンズであり、又は眼用レンズ、又は、例えば眼鏡レンズ、サンレンズ、屈折補正用レンズ若しくは光学フィルターの形態の又は光信号処理用スイッチングアセンブリー、スキー用ゴーグル、日除け、安全眼鏡、写真記録、ディスプレー、光学データ記憶若しくは建物及び乗り物の窓の形態のスペクトルフィルター作用の要素であるか、或いは、例えば眼鏡枠、玩具、若しくはカバーの形態の、特に携帯電話のケース、電子装置の部品、包装用の、装飾品用の、スポーツ用具用の、若しくはクラッディング用の、自動車部門における被覆の形態の装飾要素又は構造要素である物品であって、
色勾配を有し、及び／又はホトクロミック被覆、反射防止被覆、引掻き抵抗性被覆、光学フィルター被覆、偏光被覆、酸素遮断被覆又はこれらの被覆の組み合わせを有し、及び／又は、
ポリアミド成形組成物から構成される領域又は層のガラス移転温度が、５０℃超、８０℃超、特に好ましくは１００℃超であることができ、及び／又はその融点が、１２０℃超、１３５℃超、又は１５０℃であることができる、
請求項１９又は２０記載の物品。
【請求項２２】
請求項１９〜２１のいずれか１項記載の物品の製造方法であって、請求項１〜１８のいずれか１項記載のポリアミド成形組成物を、押出工程、射出成形工程又は成形型内被覆工程において成形して物品を得て、適切である場合、ホトクロミック染料を浸漬被覆浴工程及び／又は熱転写工程の下流に導入して、透明なポリエステルアミドと更なるポリマーから構成される混合物の中に入れることができ、ホトクロミック物品は、ホイルであることもでき、それを光学レンズ等の基材に成形型内被覆、積層又は接着結合を介して適用することができる工程を含むことを特徴とする方法。
【請求項２３】
請求項１９〜２１のいずれか１項記載のバルク着色成形品の製造方法であって、ホトクロミック染料をポリエステルアミド及び更なるポリマーと一緒に配合し、ここで、染料を、ポリエステルアミドと更なるポリマーから構成されるポリマー溶融物に定量ポンプを用いて液体濃縮物の形態で加えることができ、及び／又は染料を固体又は液体の形態でドラムミキサーの中の他の成分に適用し、ローリング適用工程に助剤を使用することもできる工程を含むことを特徴とする方法。
【請求項２４】
染料及びポリエステルアミド、及び／又は更なるポリマーを加工して、３０％までの、高色濃度のマスターバッチを得て、前記マスターバッチの必要量をポリエステルアミド及び／又は更なるポリマーと押出機で加工して、ペレットを得るか、又は射出成形機で直接変換して、最終成形品とする請求項２３記載のバルク着色成形品の製造方法。